(57)【特許請求の範囲】
【請求項１】
下記工程１及び工程２を含む、一般式（１）で表される構成単位、及び一般式（２）で表される構成単位を有するビニルエーテルコポリマーの製造法。
【化１-１】
0003839314.tif 000017
［式中、Ｒ1は水素原子又は炭素数１〜５のアルキル基を示し、Ａ1は炭素数２〜４のアルキレン基、ｍは０〜２４の数を示し、ｍ個のＡ1は同一でも異なっていてもよい。ｎは１〜３６の数を示し、Ｘは式（３）、（４）又は（５）
【化２-１】
0003839314.tif 000018
で表される基を示す。ここでＲ2、Ｒ3及びＲ6は同一又は異なって、水素原子、又は水酸基が置換していてもよい炭素数１〜３６の直鎖若しくは分岐鎖のアルキル基あるいはアルケニル基を示し、Ｒ7は、アニオン性基を有する炭素数１〜２２のアルキル基あるいはアルケニル基を示し、Ｙ-はアニオンを示す。但し、Ｒ2とＲ3が同時に水素原子となることはない。］
【化３】
0003839314.tif 000019
［式中、Ｒ4は水素原子又は炭素数１〜５のアルキル基を示し、Ｒ5は水素原子、炭素数１〜３６の直鎖若しくは分岐鎖のアルキル基あるいはアルケニル基、又は炭素数６〜２２のアリール基を示し、Ａ2は炭素数２〜４のアルキレン基、ｐは０〜２４の数を示し、ｐ個のＡ2は同一でも異なっていてもよい。但し、ｐ＝０の時Ｒ5は水素原子ではない。］
工程１：一般式（６）で表されるハロゲン化アルキルビニルエーテルモノマー及び一般式（７）で表されるビニルエーテルモノマーを含有するモノマー混合物を、共重合することにより前駆体となるポリマー（以下、前駆体コポリマーという）を得る工程。
【化４】
0003839314.tif 000020
（式中、Ｒ4、Ａ2及びｐは前記の意味を示し、Ｒ5'は水素原子、水素原子の保護基、炭素数１〜３６の直鎖若しくは分岐鎖のアルキル基あるいはアルケニル基、又は炭素数６〜２２のアリール基を示す。但し、ｐ＝０の時Ｒ5'は水素原子及び水素原子の保護基ではない。）
工程２：工程１で得られた前駆体コポリマー又はこの前駆体コポリマーが水素原子の保護基を有する場合にはそれを脱保護したコポリマーと、一般式（８）で表される１級、２級又は３級アミンを反応させる工程。
【化５】
0003839314.tif 000021
（式中、Ｒ8、Ｒ9及びＲ10は、同一又は異なって、水素原子、又は水酸基が置換していてもよい炭素数１〜３６の直鎖若しくは分岐鎖のアルキル基あるいはアルケニル基を示す。但し、Ｒ8、Ｒ9及びＲ10が同時に水素原子となることはない。）
【請求項２】
一般式（１）で表される構成単位、及び一般式（２−１）で表される構成単位を有するビニルエーテルコポリマー。
【化１-２】
0003839314.tif 000022
［式中、Ｒ1、Ａ1、ｍ、ｎ及びＸは請求項１と同じ意味を示す。］
【化２-２】
0003839314.tif 000023
［式中、Ｒ4及びＡ2は請求項１と同じ意味を示し、Ｒ5"は炭素数１〜３６の直鎖若しくは分岐鎖のアルキル基あるいはアルケニル基、又は炭素数６〜２２のアリール基を示し、ｐ’は０〜２４の数（但し、ｐ’＝０を除く）を示し、ｐ’個のＡ2は同一でも異なっていてもよい。］
【請求項３】
請求項２記載のビニルエーテルコポリマーを含有する化粧料。
【発明の詳細な説明】
【０００１】
【発明の属する技術分野】
本発明は、化粧料等の配合成分の原料として有用なビニルエーテルコポリマー、その製造法及びそれを含有する化粧料に関する。
【０００２】
【従来の技術及び発明が解決しようとする課題】
化粧料には、皮膚や毛髪に好ましいすべり感を付与する目的で、種々の油剤や高重合ポリシロキサン等の感触向上剤が配合されている。しかし、これらの化粧料の共通の欠点は、効果が不充分であるだけでなく、汗等の親水性成分や皮脂等の油溶性成分によって容易に洗い落とされ、効果の持続性に劣る点である。
【０００３】
本発明の課題は、充分なすべり感とその効果の持続性を与える剤、その製造法及びそれを含有する化粧料を提供することである。
【０００４】
【課題を解決するための手段】
本発明は、一般式（１）で表される構成単位（以下構成単位（１）という）、及び一般式（２）で表される構成単位（以下構成単位（２）という）を有するビニルエーテルコポリマー、その製造法及びこのビニルエーテルコポリマーを含有する化粧料を提供する。
【０００５】
【化６】
0003839314.tif 000002
【０００６】
［式中、Ｒ1は水素原子又は炭素数１〜５のアルキル基を示し、Ａ1は炭素数２〜４のアルキレン基、ｍは０〜２４の数を示し、ｍ個のＡ1は同一でも異なっていてもよい。ｎは１〜３６の数を示し、Ｘは式（３）、（４）又は（５）
【０００７】
【化７】
0003839314.tif 000003
【０００８】
で表される基を示す。ここでＲ2、Ｒ3及びＲ6は同一又は異なって、水素原子、又は水酸基が置換していてもよい炭素数１〜３６の直鎖若しくは分岐鎖のアルキル基あるいはアルケニル基を示し、Ｒ7は、アニオン性基を有する炭素数１〜２２のアルキル基あるいはアルケニル基を示し、Ｙ-はアニオンを示す。但し、Ｒ2とＲ3が同時に水素原子となることはない。］
【０００９】
【化８】
0003839314.tif 000004
【００１０】
［式中、Ｒ4は水素原子又は炭素数１〜５のアルキル基を示し、Ｒ5は水素原子、炭素数１〜３６の直鎖若しくは分岐鎖のアルキル基あるいはアルケニル基、又は炭素数６〜２２のアリール基を示し、Ａ2は炭素数２〜４のアルキレン基、ｐは０〜２４の数を示し、ｐ個のＡ2は同一でも異なっていてもよい。但し、ｐ＝０の時Ｒ5は水素原子ではない。］
【００１１】
【発明の実施の形態】
［ビニルエーテルコポリマー］
構成単位（１）において、Ｒ1は水素原子が好ましい。オキシアルキレン鎖（Ａ1Ｏ）m中、ｍ個のＡ1は、同一でも異なっていてもよく、ブロック、ランダム何れの構造であってもよい。Ａ1は炭素数２又は３のアルキレン基が好ましく、ｍは０〜２が好ましい。また、ｎは１〜４が好ましい。Ｘ基におけるＲ2、Ｒ3、Ｒ6としては、同一又は異なって、水素原子、炭素数１〜３６のアルキル基又はヒドロキシアルキル基、あるいは炭素数２〜３６のアルケニル基が好ましく、更に好ましくは炭素数１〜１８、特に好ましくは炭素数１〜８のアルキル基又はヒドロキシアルキル基である。例えば、メチル基、エチル基、ｉ−プロピル基、ｎ−プロピル基、ｎ−ブチル基、ｔ−ブチル基、ヘキシル基、オクチル基、ヒドロキシエチル基等が挙げられる。但し、Ｒ2及びＲ3が同時に水素原子となることはない。Ｒ7は、アニオン性基として、カルボキシ基又はスルホン酸基を有する、好ましくは炭素数１〜８、更に好ましくは炭素数１〜３のアルキル基であり、式（５）で表される基は、カルボベタイン又はスルホベタインを示すものが好ましい。Ｘが式（４）で表される基である時、対イオンはＹ-で表されるアニオンを示すが、２又は３個のＸ基の対イオンとして、Ｙ2-、Ｙ3-で表されるアニオンであってもよい。このようなアニオンとして、塩素、ヨウ素、臭素等のハロゲンイオン、硫酸、リン酸等の無機酸からプロトンを除去した無機アニオン、メトサルフェート、エトサルフェート、メトフォスフェート、エトフォスフェート、又は酢酸、乳酸、若しくはクエン酸等の有機酸からプロトンを除去した有機アニオン等が挙げられる。
【００１２】
構成単位（２）において、Ｒ4は水素原子が好ましい。Ｒ5は、好ましくは水素原子、又は炭素数１〜３６、更に好ましくは炭素数１〜２２のアルキル基あるいはアルケニル基であり、具体例として、メチル基、エチル基、ｉ−プロピル基、ｎ−プロピル基、ｎ−ブチル基、ｔ−ブチル基、ヘキシル基、ヘプチル基、オクチル基、デシル基、ドデシル基、テトラデシル基、ヘキサデシル基、オクタデシル基等が挙げられる。オキシアルキレン鎖（Ａ2Ｏ）p中、ｐ個のＡ2は同一でも異なっていてもよく、ブロック、ランダム何れの構造であってもよい。Ａ2は炭素数２又は３のアルキレン基が好ましく、ｐは０〜２が好ましい。
【００１３】
これらの中で、構成単位（１）中、Ｒ1が水素原子、Ａ1が炭素数２又は３のアルキレン基、ｍが０又は１、ｎが１〜３、Ｘが式（４）で表される基で、Ｒ2、Ｒ3及びＲ6が同一又は異なって、炭素数１〜３のアルキル基、Ｙ-がハロゲンイオンである構成単位、及び構成単位（２）中、Ｒ4が水素原子、Ｒ5が水素原子又は炭素数１〜２４のアルキル基、Ａ2が炭素数２又は３のアルキレン基、ｐが０〜２（但し、ｐが０の場合にはＲ5は炭素数１〜２４のアルキル基）である構成単位を共に有するビニルエーテルコポリマーが、特に好ましく、このようなビニルエーテルコポリマーを配合した化粧料は、特に優れたすべり性とその持続性が付与される。
【００１４】
本発明のビニルエーテルコポリマー中に含まれる構成単位（１）及び（２）の割合は、各々０．１モル％以上存在することが好ましく、構成単位（１）が、１〜９９モル％、構成単位（２）が、１〜９９モル％が更に好ましい。この際、かかる構成単位の共重合様式は、ブロック状でもランダム状でもよい。
【００１５】
重合度は、５〜１００００が好ましく、５０〜５０００が更に好ましく、１００〜３０００が特に好ましい。尚、重合度は、本発明のビニルエーテルコポリマーが、後述する方法１において製造された場合には、後述する工程１で得られる前駆体コポリマーの重量平均分子量から求めることができる。
【００１６】
［製造法］
本発明のビニルエーテルコポリマーは、例えば、下記の方法１又は２により、製造することができる。
【００１７】
方法１：ハロゲン化アルキルビニルエーテルモノマーを（共）重合反応させた後、その反応物を、１級、２級又は３級アミンと反応させる方法。
【００１８】
方法２：ハロゲン化アルキルビニルエーテルモノマーと１級、２級又は３級アミンを反応させた後、その反応物を（共）重合反応させる方法。但し、ハロゲン化アルキルビニルエーテルモノマーとアミンの反応物が水素原子を有する基である時、この反応物を、例えばｔ−ブチルカルバメート等の保護試剤と反応させた後、（共）重合させ、しかる後に保護基を脱離させる。
【００１９】
これらの方法の中では、方法１が、後述するビニルエーテルモノマーの重合法の特性の点から、好ましい。方法１は下記の工程１及び２を含む。
【００２０】
工程１：一般式（６）で表されるハロゲン化アルキルビニルエーテルモノマー及び一般式（７）で表されるビニルエーテルモノマーを含有するモノマー混合物を、共重合することにより前駆体となるポリマー（以下、前駆体コポリマーという）を得る工程。
【００２１】
【化９】
0003839314.tif 000005
【００２２】
（式中、Ｒ4、Ａ2及びｐは前記の意味を示し、Ｒ5'は水素原子、水素原子の保護基、炭素数１〜３６の直鎖若しくは分岐鎖のアルキル基あるいはアルケニル基、又は炭素数６〜２２のアリール基を示す。但し、ｐ＝０の時Ｒ5'は水素原子及び水素原子の保護基ではない。）
工程２：工程１で得られた前駆体コポリマー又はこの前駆体コポリマーが水素原子の保護基を有する場合にはそれを脱保護したコポリマーと、一般式（８）で表される１級、２級又は３級アミンを反応させる工程。
【００２３】
【化１０】
0003839314.tif 000006
【００２４】
（式中、Ｒ8、Ｒ9及びＲ10は、同一又は異なって、水素原子、又は水酸基が置換していてもよい炭素数１〜３６の直鎖若しくは分岐鎖のアルキル基あるいはアルケニル基を示す。但し、Ｒ8、Ｒ9及びＲ10が同時に水素原子となることはない。）
工程１において、一般に、ビニルエーテルモノマーの重合としては、モノマーであるビニルエーテル化合物からカルボカチオンを生成し、かつ第２、さらには第３のモノマーに付加してカチオン重合を進行させるカチオン重合法が好ましい。その中でも特に、ビニルエーテルコポリマーの分子量や組成、構造の制御が容易であり、分子量分布や組成分布が狭い均一な重合体が得やすいため、いわゆるリビングカチオン重合法を用いるのがより好ましい。リビングカチオン重合法は、後述するリビングカチオン重合開始剤を用いることで行うことができる。
【００２５】
重合は、後述する重合開始剤の存在下、一般式（６）で表されるハロゲン化アルキルビニルエーテルモノマー及び一般式（７）で表されるビニルエーテルモノマー、必要な場合、他のビニルエーテルモノマーを、（共）重合することにより行われる。溶媒は、用いても、用いなくともよい。
【００２６】
一般式（７）で表されるビニルエーテルモノマーにおいて、Ｒ5'で示される水素原子の保護基としては、シリル基等が挙げられる。Ｒ5'の好ましい基として、前述のＲ5で好ましい基として例示した基が挙げられる。
【００２７】
重合温度は、使用する重合開始剤、モノマー及び溶媒等の種類により異なるが、通常−８０℃〜１５０℃の範囲内が好ましく、−７８℃〜８０℃の範囲内がより好ましい。重合時間は、使用する開始剤、モノマー、溶媒、反応温度等により異なるが、通常１０分〜１００時間の範囲である。重合反応は、バッチ式又は連続式のどちらの方法でも行うことができる。
【００２８】
重合開始剤としては、硫酸、リン酸、塩酸、臭酸、沃化水素、酢酸、トリフルオロ酢酸等のプロトン酸、酸化リン、酸化チタン、酸化アルミニウム等の金属酸化物及びその他の固体酸、塩素、臭素、沃素、塩化沃素、塩化臭素、臭化沃素等のハロゲン、マグネシウム、亜鉛、アルミニウム、チタン、鉄、ホウ素等の塩化物、臭化物、あるいは弗化物等ハロゲン化金属、アルミニウムあるいは亜鉛等のアルキル化合物、グリニャール試薬と呼ばれるマグネシウムのアルキル化物等の有機金属化合物、トリフェニルメチルカルボニウムイオン等の安定なカルボニウムイオン等が挙げられる。これらの開始剤のうち、金属を含有する開始剤には、必要に応じて、水、アルコール、プロトン酸等のプロトンを生成する化合物、あるいは、ハロゲン化アルキル等のカルボニウムイオンを生成する化合物が共触媒として添加される。
【００２９】
これらの中で、リビングカチオン重合開始剤としては、特開昭６０−２２８５０９号公報において報告されているＨＩ／Ｉ2系開始剤、特開昭６２−２５７９１０号公報、特開平１−１０８２０２号公報、特開平１−１０８２０３号公報及び特開平４−３１８００４号公報において報告されている有機アルミニウム化合物とエーテルあるいはエステル等の添加剤とを組み合わせた開始剤等が好適に用いられる。
【００３０】
溶媒として、例えば、トルエン、キシレン等の芳香族炭化水素溶媒、ｎ−ペンタン、ｎ−ヘキサン等の脂肪族炭化水素溶媒、塩化メチレン、ジクロロエタン等のハロゲン化炭化水素溶媒、ジエチルエーテル、テトラヒドロフラン等のエーテル系溶媒が挙げられる。これらの有機溶媒の中でも、トルエン、塩化メチレン、ジエチルエーテルが好適に使用される。これらの有機溶媒は、必要に応じて、単独又は２種類以上の組み合わせで用いられる。溶媒は、全モノマー１００質量部に対して、０〜２０００質量部存在させることが好ましい。
【００３１】
前駆体コポリマーの重量平均分子量は、ビニルエーテルコポリマーを配合した化粧料が優れたすべり感及びその持続性を有する観点から、好ましくは５００〜１００００００程度であり、より好ましくは１０００〜５０００００の範囲内である。また、分子量分布の指標である重量平均分子量と数平均分子量の比は、同じく化粧料が優れたすべり感及びその持続性を有する観点から、分子量分布が狭い方が望ましい。重量平均分子量と数平均分子量の比（重量平均分子量／数平均分子量）は、好ましくは１〜２、更に好ましくは１〜１．５である。ここで重量平均分子量、数平均分子量、及び重量平均分子量と数平均分子量の比は、ポリスチレンゲル換算のゲル濾過クロマトグラフィー（ＧＰＣ）で測定した［ＲＩ検出器、カラム（東ソー（株）製  ＴＳＫｇｅｌカラムＧ−２０００ＨXL＋３０００ＨXL＋４０００ＨXL）、溶離液はクロロホルム］。
【００３２】
工程２においては、工程１で得られた前駆体コポリマーと、一般式（８）で表される１級、２級又は３級アミンを反応させる。なお、前駆体コポリマーが水素原子の保護基を有する場合には、保護基を脱離させた後にアミンと反応させる。一般式（８）中、Ｒ8、Ｒ9及びＲ10は、同一又は異なって、好ましくは水素原子、炭素数１〜３６のアルキル基又はヒドロキシアルキル基、あるいは炭素数２〜３６のアルケニル基であり、更に好ましくは炭素数１〜１８、特の好ましくは炭素数１〜８のアルキル基又はヒドロキシアルキル基である。具体的には、例えば、メチル基、エチル基、ｉ−プロピル基、ｎ−プロピル基、ｎ−ブチル基、ｔ−ブチル基、ヘキシル基、オクチル基、ヒドロキシエチル基等が挙げられる。
【００３３】
一般式（８）で表されるアミンとしては、３級アミンが好ましく、トリメチルアミン、トリエチルアミン、Ｎ，Ｎ−ジメチルエタノールアミン等が挙げられる。
【００３４】
反応は、溶媒の不在下で行うことも可能であるが、適当な溶媒の存在下で行うことも可能であり、溶媒としては例えば、テトラヒドロフラン等のエーテル系溶媒、エタノール、イソプロパノール等のアルコール系溶媒、水等が挙げられる。これらの溶媒は、必要に応じて、単独又は２種類以上の組み合わせで用いられる。反応温度は、通常０℃〜１５０℃の範囲内が好ましく、２０℃〜１００℃の範囲内がより好ましい。反応時間は、通常３０分〜１０時間の範囲である。
【００３５】
前駆体ポリマーと一般式（８）で表される１級又は２級アミン（Ｒ8、Ｒ9及びＲ10のうち、１個又は２個が水素原子の場合）を反応させて得られるビニルエーテルコポリマーは、Ｘとして式（３）で表される基を有するものであり、更に、硫酸、塩酸、リン酸等の無機酸や酢酸、乳酸、クエン酸、クロロ酢酸等の有機酸により、酸付加塩を形成したり、アルキルハライドもしくはアルケニルハライド、又はジアルキルサルフェートもしくはジアルケニルサルフェート等の４級化剤により４級化させて、Ｘが式（４）で表される基である化合物としてもよい。４級化剤中のアルキル基及びアルケニル基としては、前記Ｒ6で例示したものが好ましい。４級化剤として更に好ましいものは、塩化メチル、塩化エチル、臭化メチル、ヨウ化メチル等の炭素数１〜８のハロゲン化アルキル、硫酸ジメチル、硫酸ジエチル、硫酸ジ−ｎ−プロピル等の炭素数１〜８のアルキル基を有するジアルキルサルフェートが挙げられる。あるいは式（３）で表される基を有するものを、ハロゲン化アルキル若しくはアルケニルカルボン酸塩、又はハロゲン化アルキル若しくはアルケニルスルホン酸塩等と反応させて、Ｘが式（５）で表される基であるベタインとしても良い。ここでのアルキル基若しくはアルケニル基は、前記Ｒ7で例示したものが好ましい。塩としては、ナトリウム、カリウム等のアルカリ金属塩、アンモニウム塩等が挙げられる。具体的には、例えば、３−クロロプロピルカルボン酸ナトリウム、３−クロロプロピルスルホン酸ナトリウム、クロロ酢酸ナトリウム等が挙げられる。
【００３６】
［化粧料］
本発明の化粧料として、例えば、洗顔料、化粧水、乳液、クリーム、ジェル、スキンケア製品、ファンデーション、口紅、ポイントメーク製品、ボディシャンプー、液体石けん、サンスクリーン化粧品等のサンケア製品、ハンドケア製品、防臭化粧品、浴剤等の皮膚化粧料や、シャンプー、リンス、コンディショナー、トリートメント、ヘアリキッド、ヘアスプレー、ヘアマニキュア、セットフォーム、ヘアゲル等の毛髪化粧料が例示される。
【００３７】
本発明の化粧料は、本発明のビニルエーテルコポリマーを、好ましくは０．１〜１０質量％、更に好ましくは０．１〜５質量％含有する。
【００３８】
毛髪化粧料の場合、本発明のビニルエーテルコポリマーに加えてさらに油剤、ポリオール類を配合するのが、毛髪の感触を向上させる点から好ましい。油剤は化粧料に汎用の油剤であれば特に制約はないが、例えば特開平８−１９８７３２号公報第７頁第１３欄３２行〜第８頁第１３欄４１行に記載の液状ないし固体の各種油脂類、炭化水素類、シリコーン類が挙げられる。
【００３９】
油脂類としては、炭素数１２〜３０の飽和又は不飽和アルコール類；当該アルコール類と多価アルコールとのエーテル類；当該アルコール類と炭素数１〜１１の脂肪酸とのエステル類；炭素数１２〜３０の飽和又は不飽和脂肪酸；当該脂肪酸と一価又は多価アルコールとのエステル類；当該脂肪酸とアミン類とのアミド類；ステロール類；スクアレン；リン脂質；糖脂質；動物性油脂；植物性油脂；シリコーン誘導体が挙げられる。
【００４０】
一方、炭化水素類の具体例としては、ワセリン、流動パラフィン、固形パラフィン等が挙げられる。さらにシリコーン類としては、ジメチルポリシロキサン、メチルポリシロキサン、ポリシロキサン、アミノ変性シリコーン、アルキル変性シリコーン、メチルフェニルポリシロキサン、ポリエーテル変性シリコーン等が挙げられる。
【００４１】
これらの油剤の中でも特に炭素数１２〜２６の直鎖又は分岐鎖のアルキル基又はアルケニル基を有する高級アルコール類が好ましい。これらの油剤は、単独でも二種以上を混合しても用いることができ、その配合量は毛髪化粧料中に１〜２５質量％であるのが好ましく、特に３〜２０質量％、さらに５〜１５質量％配合すると、特に十分な効果が得られ、しかも感触も良好であり好ましい。
【００４２】
ポリオール類は、化粧料に汎用されるポリオール類であれば特に制約はないが、例えばグリセリン、エチレングリコール、プロピレングリコール、ブタンジオール、ポリエチレングリコール、ソルビトール等が挙げられる。これらのポリオール類は、毛髪化粧料中に感触向上効果の点から０．１〜２５質量％、さらに０．５〜２０質量％、特に１〜１０質量％配合するのが好ましい。
【００４３】
さらに、本発明の毛髪化粧料には本発明の効果を損なわない範囲で、必要に応じてヒドロキシエチルセルロース等の増粘剤、アニオン性・両性・カチオン性・非イオン性界面活性剤、アニオン性・両性・カチオン性・非イオン性重合物、香料、パール化剤、色素、紫外線吸収剤、酸化防止剤、防腐剤等を配合しても良い。
【００４４】
皮膚化粧料としては、本発明のビニルエーテルコポリマーのほか、通常の化粧料に用いられる成分、例えば粉体、水溶性アルコール類、界面活性剤、粘度調整剤、油分、シリコーン類、ｐＨ調整剤、アミノ酸類、抗炎症剤、一重項酸素消去剤又は抗酸化剤、紫外線吸収剤、保湿剤、美白剤、血行促進剤、ビタミン、皮脂抑制剤、制汗剤、収斂剤、防腐剤、金属キレート剤、香料、色素等を、本発明の効果を損なわない範囲で適宜選択して配合することができる。
【００４５】
具体的には、粉体としては、通常の化粧料に用いられるものであれば特に制限されず、例えばケイ酸、無水ケイ酸、ケイ酸マグネシウム、タルク、カオリン、マイカ、ベントナイト、チタン被覆雲母、ベンガラ、オキシ塩化ビスマス、酸化ジルコニウム、酸化亜鉛、酸化チタン、炭酸カルシウム、炭酸マグネシウム、酸化鉄、群青、紺青、酸化クロム、水酸化クロム、カラミン、ゼオライト、カーボンブラック等の無機粉末；ポリアミド、ポリエステル、ポリエチレン、ポリプロピレン、ポリウレタン、ビニル樹脂、尿素樹脂、フェノール樹脂、フッ素樹脂、ケイ素樹脂、アクリル酸樹脂、メラミン樹脂、エポキシ樹脂、ポリカーボネート樹脂、ジビニルベンゼン・スチレン共重合体等の各種樹脂粉体、あるいはこれらの２種以上からなる共重合樹脂粉体；多糖類、ウール、シルク等の有機粉末；赤色２０１号、赤色２０２号、赤色２０４号、赤色２０５号、赤色２２０号、赤色２２６号、赤色２２８号、赤色４０５号、橙色２０３号、橙色２０４号、黄色２０４号、黄色４０１号、青色４０４号等の有機顔料粉末；赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号、青色１号等のジルコニウム、バリウム又はアルミニウムレーキ等からなる顔料粉末；ステアリン酸マグネシウム、ステアリン酸カルシウム、ラウリン酸亜鉛、パルミチン酸亜鉛等の金属石鹸等を挙げることができる。これらの粉体は、メチルハイドロジェンメチルポリシロキサン、トリメチルシロキシケイ酸、メチルポリシロキサン等によるシリコーン処理；パーフルオロアルキルリン酸エステル、パーフルオロアルコール等によるフッ素処理；Ｎ−アシルグルタミン酸等によるアミノ酸処理；レシチン処理、金属石鹸処理、脂肪酸処理、アルキルリン酸エステル処理等の表面処理を行ったものを用いることもできる。また、これらの粉体を２種以上複合したものを用いることもできる。これらの粉体を配合する場合には、全組成中に０．０１〜９５質量％、特に０．０２〜９０質量％配合するのが好ましい。
【００４６】
水溶性アルコール類としては、特開平１１−１１６４２７号第３欄第２８〜３８行記載のものが挙げられる。これらのうち、特にグリセリン、１，３−ブチレングリコール、１，３−プロパンジオールが好ましい。これらの水溶性アルコール類を配合する場合には、全組成中に０．０１〜４０質量％、特に０．１〜２０質量％配合するのが好ましい。
【００４７】
界面活性剤としては、非イオン性界面活性剤、アニオン性界面活性剤、両性界面活性剤等のいずれをも好適に使用することができる。例えば特開平１１−１１６４２７号第３欄第４７行〜第４欄第２５行の記載のものや石けんが使用できる。これらの界面活性剤は１種以上を組合わせて用いることができ、これらを配合する場合には、全組成中に０．０１〜９０質量％、特に０．０１〜３０質量％配合するのが好ましい。
【００４８】
粘度調整剤としては、例えばキサンタンガム、カチオン化セルロース、ヒアルロン酸ナトリウム、アルギン酸キチン、キトサン、カルボキシメチルセルロース、メチルヒドロキシプロピルセルロース、アイオータカラギーナン、ラムダーカラギーナン、プルラン、キクラゲ、ガティガム、トレハロース、寒天の他、特開平１１−１１６４２７号の第４欄第３１〜３６行記載のものが挙げられる。これらの粘度調整剤を配合する場合には、全組成中に０．０００１〜１０質量％、特に０．００１〜３質量％配合するのが好ましい。
【００４９】
油分としては、例えば固体状若しくは液体状パラフィン、ワセリン、クリスタルオイル、セレシン、オゾケライト、モンタンロウ、スクワラン、スクワレン等の炭化水素類；ユーカリ油、硬化パーム油、ココヤシ油、ハッカ油、月見草油、ミツロウ、ツバキ油、アーモンド油、カカオ油、ヒマシ油、ゴマ油、マカデミアナッツ油、ヒマワリ油、ピーナッツ油、アボガド油、牛脂、豚脂、馬脂、卵黄脂、オリーブ油、カルナウバロウ、ラノリン、水添ラノリン、ホホバ油；グリセリンモノステアリン酸エステル、グリセリンジステアリン酸エステル、グリセリンモノオレイン酸エステル、パルミチン酸ミリスチル、パルミチン酸セチルの他、特開平１１−１１６４２７号の第４頁第５欄第２行〜第６欄第５行のものが挙げられる。これら油分を配合する場合には、可溶化できる範囲で用いるのが好ましく、全組成中に０．００１〜２５質量％、特に０．００５〜１０質量％配合するのが好ましい。
【００５０】
シリコーン類としては、例えばオクタメチルポリシロキサン、テトラデカメチルポリシロキサン、メチルポリシロキサン、高重合メチルポリシロキサン、メチルフェニルポリシロキサンの他、オクタメチルシクロテトラシロキサン、デカメチルシクロペンタシロキサン等のメチルポリシクロシロキサン、トリメチルシロキシケイ酸、さらには、ポリエーテル変性シリコーン、ポリエーテル・アルキル変性シリコーン、オキサゾリル変性シリコーン、アルキルグリセリルエーテル変性シリコーン、特開平６−７２８５１号公報記載の特定の変性オルガノポリシロキサン等の変性シリコーン等を挙げることができる。これらのシリコーン類を配合する場合には、通常は全組成中に０．００１〜２５質量％、特に０．００１〜１０質量％配合するのが好ましい。
【００５１】
ｐＨ調整剤としては、例えば水酸化ナトリウム、水酸化カリウム、水酸化リチウム等の金属水酸化物、トリエタノールアミン、イソプロパノールアミン、ジイソプロパノールアミン、尿素、ε−アミノカプロン酸、ピロリドンカルボン酸ナトリウム、リン酸水素ナトリウム、クエン酸ナトリウム、クエン酸、乳酸、コハク酸、酒石酸等の有機酸類、グリシンベタイン、リジンベタイン等のベタイン類等が挙げられる。本発明の皮膚化粧料は、ｐＨ２〜１１、特にｐＨ４〜８の領域とするのが好ましい。
【００５２】
アミノ酸としては、例えばグリシン、セリン、シスチン、アラニン、トレオニン、システイン、バリン、フェニルアラニン、メチオニン、ロイシン、チロシン、プロリン、イソロイシン、トリプトファン、ヒドロキシプロリン等の中性アミノ酸；アスパラギン酸、アスパラギン、グルタミン、グルタミン酸等の酸性アミノ酸；アルギニン、ヒスチジン、リジン等の塩基性アミノ酸の他、特開平１１−１１６４２７号第６欄第４３〜４９行記載のものが挙げられる。これらのアミノ酸を配合する場合には、１種以上を組合わせて用いることができ、全組成中に０．００１〜３０質量％、特に０．０１〜５質量％配合するのが好ましい。
【００５３】
抗炎症剤としては、例えばグリチルリチン酸及びその塩、グリチルレチン酸及びその塩、ε−アミノカプロン酸及びその塩、アラントイン、塩化リゾチウム、グアイアズレン、サリチル酸メチル、γ−オリザノール、ビサボロール等が挙げられ、これらのうち、グリチルレチン酸、グリチルレチン酸ステアリル、ε−アミノカプロン酸が好ましい。これらの抗炎症剤を配合する場合には、１種以上を組合わせて用いることができ、全組成中に０．００１〜５質量％、特に０．０１〜２質量％配合するのが好ましい。
【００５４】
一重項酸素消去剤又は抗酸化剤としては、例えばα−カロチン、β−カロチン、γ−カロチン、リコピン、クリブトキサンチン、ルテイン、ゼアキサンチン、イソゼアキサンチン、ロドキサンチン、カプサンチン、クロセチン等のカロチノイド；１，４−ジアザシクロオクタン、２，５−ジメチルフラン、２−メチルフラン、２，５−ジフェニルフラン、１，３−ジフェニルイソベンゾフラン、α−トコフェロール、β−トコフェロール、γ−トコフェロール、ｄ−トコフェロール、ヒスチジン、トリプトファン、メチオニン、Ｌ−シスチン、Ｌ−システイン、アラニン又はそのアルキルエステル；ジブチルヒドロキシトルエン、ブチルヒドロキシアニソール、アスコルビン酸、タンニン酸、エピカテキン、エピカロカテキン、エピカテキンガレート、エピカロカテキンガレート等のタンニン類等が挙げられる。これらのうち、カロチン、トコフェロール、アスコルビン酸、タンニン酸、エピカテキンガレート、エピカロカテキンガレートが好ましい。
【００５５】
【実施例】
実施例１
三方活栓をつけたガラス反応容器を窒素ガス気流下で加熱し、容器内を十分乾燥させた。窒素雰囲気下、容器内に２−クロロエチルビニルエーテル（０．８モーラー（以下Ｍと略す））、２−エトキシエトキシエチルビニルエーテル（１．６Ｍ）、クロロ酢酸メチル（１．０Ｍ）、１−イソブトキシエチルアセテート（４．０ミリモーラー（以下ｍＭと略す））、及びトルエンを入れ全体を９ｍＬとし、０℃に冷却した後、（ＣＨ3ＣＨ2）1.5ＡｌＣｌ1.5の２００ｍＭトルエン溶液１．０ｍＬ（２０ｍＭ）を加えて重合を開始した。１６０分後、少量のアンモニア水を含むメタノール６ｍＬを加え重合を停止し、水洗により開始剤残渣を除去した。反応液を濃縮後、減圧乾燥することにより前駆体コポリマー３．０ｇを回収した。重合率は８９％。
【００５６】
得られた前駆体コポリマーの分子量及び分子量分布は、ポリスチレンゲルを用いたゲル濾過クロマトグラフィー（ＧＰＣ）で測定した。ポリスチレン標準サンプルで分子量は校正し、重量平均分子量８５０００、数平均分子量５６７００、重量平均分子量と数平均分子量との比１．５であった。得られた前駆体コポリマーの構造は、1Ｈ−ＮＭＲ（Mercury 400）により確認した。重クロロホルム中では、エトキシ末端のエチル基プロトンは１．２ｐｐｍと３．５ｐｐｍに、コポリマー主鎖のメチレンプロトンは１．５〜２ｐｐｍに、コポリマー主鎖のメチンプロトンとオキシエチレンユニットのメチレンプロトン、及びクロロエチル基のメチレンプロトンは３．６ｐｐｍ付近に確認できた。
【００５７】
次に、得られた前駆体コポリマー１．６０ｇをテトラヒドロフラン（ＴＨＦ）３４ｍＬに溶解し、耐圧容器中に入れた。３０％トリメチルアミン水溶液２８ｍＬ（トリメチルアミンが前駆体コポリマーの末端クロル基のユニット数の３０倍量以上になる量）を加え、８０℃で４時間反応させた。揮発分を減圧留去し、半透膜（分画分子量３５００）を用いて透析を行った後、一晩凍結乾燥を行った。得られた４級アンモニウム基を有するビニルエーテルコポリマーの構造は、1Ｈ−ＮＭＲ（Mercury 400）により確認した。重水中では、エトキシ末端のエチル基プロトンは１．０５ｐｐｍと３．４５ｐｐｍに、コポリマー主鎖のメチレンプロトンは１．５〜２ｐｐｍに、コポリマー主鎖のメチンプロトンとオキシエチレンユニットのメチレンプロトンは３．６ｐｐｍ付近に、４級カチオン基のトリメチル基プロトンは３．０５ｐｐｍに確認できた。
【００５８】
これらの結果から、得られたビニルエーテルコポリマーは、式（９）で表される構成単位及び式（１０）で表される構成単位を、モル比で（９）／（１０）＝１４２／４００で有することがわかった。
【００５９】
【化１１】
0003839314.tif 000007
【００６０】
実施例２
三方活栓をつけたガラス反応容器を窒素ガス気流下で加熱し、容器内を十分乾燥させた。窒素雰囲気下、容器内に２−エトキシエトキシエチルビニルエーテル（１．６Ｍ）、酢酸エチル（１．０Ｍ）、１−イソブトキシエチルアセテート（４．０ｍＭ）、及びトルエンを入れ全体を９ｍＬとし、０℃に冷却した後、（ＣＨ3ＣＨ2）1.5ＡｌＣｌ1.5の２Ｍトルエン溶液１．０ｍＬ（２００ｍＭ）を加えて重合を開始した。２分後、２−クロロエチルビニルエーテル（０．８Ｍ）を添加した。３６時間後、少量のアンモニア水を含むメタノール６ｍＬを加え重合を停止し、水洗により開始剤残渣を除去した。反応液を濃縮後、減圧乾燥することにより前駆体コポリマー３．３ｇを回収した。重合率は９７％。
【００６１】
得られた前駆体コポリマーの重量平均分子量は６４２００、数平均分子量は４９４００、重量平均分子量と数平均分子量との比１．３０であった。得られた前駆体コポリマーの構造は、1Ｈ−ＮＭＲにより確認し、実施例１と同様の構成単位を有することがわかった。
【００６２】
この後実施例１と同様にトリメチルアミンと反応させ、４級アンモニウム基を有するビニルエーテルコポリマーを得た。得られたビニルエーテルコポリマーは、前記式（９）で表される構成単位及び式（１０）で表される構成単位を、モル比で（９）／（１０）＝１８２／４００で有することがわかった。
【００６３】
このコポリマーの１質量％水溶液は室温では完全に溶解したが、昇温すると４３℃で急激に白濁した。さらにこの白濁溶液を冷却していくと４０℃で再び溶解し透明になった。
【００６４】
実施例３
滴下ロートをつけた丸底フラスコに、イミダゾール２５ｇ、ジメチルホルムアミド５０ｍＬ、２−ヒドロキシエチルビニルエーテル１８．７ｍＬを入れた。０℃に冷却し、ｔ−ブチルジメチルクロロシラン２５ｇを溶解したジメチルホルムアミド５０ｍＬを滴下ロートよりゆっくり滴下した。室温で４時間反応させた後、中性水で洗浄し、水素化カルシウムを用いて乾燥後、減圧蒸留により生成し、シリル基で保護されたヒドロキシエチルビニルエーテルモノマーを得た。
【００６５】
次に、三方活栓をつけたガラス反応容器を窒素ガス気流下で加熱し、容器内を十分乾燥させた。窒素雰囲気下、容器内に、上記により得られたシリル基で保護されたヒドロキシエチルビニルエーテルモノマー（０．８Ｍ）、２−クロロエチルビニルエーテル（１．６Ｍ）、クロロ酢酸メチル（１．０Ｍ）、１−イソブトキシエチルアセテート（４．０ｍＭ）、及びトルエンを入れ全体を５．６２ｍＬとし、０℃に冷却した後、（ＣＨ3ＣＨ2）1.5ＡｌＣｌ1.5の２００ｍＭトルエン溶液０．６３ｍＬ（２０ｍＭ）を加えて重合を開始した。４０分後、メタノール３ｍＬを加え重合を停止し、水洗により開始剤残渣を除去した。反応液を濃縮後、減圧乾燥することにより前駆体コポリマー２．１ｇを回収した。重合率は１００％。
【００６６】
得られた前駆体コポリマーの重量平均分子量は５６３００、数平均分子量は４０８００、重量平均分子量と数平均分子量との比１．３８であった。得られた前駆体コポリマーの構造は、1Ｈ−ＮＭＲ（Mercury 400）により確認した。重クロロホルム中では、Ｓｉ原子に結合したメチル基プロトンは０．１ｐｐｍに、ｔ−ブチル基プロトンは０．９ｐｐｍに、コポリマー主鎖のメチレンプロトンは１．５〜２ｐｐｍに、コポリマー主鎖のメチンプロトンとオキシエチレンユニットのメチレンプロトン、及びクロロエチル基のメチレンプロトンは３．６ｐｐｍ付近に確認できた。
【００６７】
次に、得られた前駆体コポリマーをＴＨＦに溶解し（２０ｇ／Ｌ）、３Ｎの塩酸酸性エタノール８ｍＬを加え脱シリル保護反応を行った。３時間反応後、重曹水で中和した後、ろ過及び揮発分を減圧留去し、一晩減圧乾燥させた。
【００６８】
この前駆体コポリマー０．９３ｇをＴＨＦ３５ｍＬに溶解し、耐圧容器中に入れた。３０％トリメチルアミン水溶液４０ｍＬ（トリメチルアミンが前駆体コポリマーの末端クロル基のユニット数の３０倍量以上になる量）を加え、８０℃で４時間反応させた。揮発分を減圧留去し、半透膜（分画分子量３５００）を用いて透析を行った後、一晩凍結乾燥を行った。得られた４級アンモニウム基を有するビニルエーテルコポリマーの構造は、1Ｈ−ＮＭＲ（Mercury 400）により確認した。重水中では、コポリマー主鎖のメチレンプロトンは１．５〜２ｐｐｍに、コポリマー主鎖のメチンプロトンとオキシエチレンユニットのメチレンプロトンは３．６ｐｐｍ付近に、４級カチオン基のトリメチル基プロトンは３．０５ｐｐｍに確認できた。
【００６９】
これらの結果から、得られたビニルエーテルコポリマーは、前記式（９）で表される構成単位及び式（１１）で表される構成単位を、モル比で（９）／（１１）＝３６０／２００で有することがわかった。
【００７０】
【化１２】
0003839314.tif 000008
【００７１】
実施例４
三方活栓をつけたガラス反応容器を窒素ガス気流下で加熱し、容器内を十分乾燥させた。窒素雰囲気下、容器内に、２−クロロエチルビニルエーテル（１．６Ｍ）、クロロ酢酸メチル（１．０Ｍ）、１−イソブトキシエチルアセテート（４．０ｍＭ）、及びトルエンを入れ全体を４．５ｍＬとし、０℃に冷却した後、（ＣＨ3ＣＨ2）1.5ＡｌＣｌ1.5の２００ｍＭトルエン溶液０．５ｍＬ（２０ｍＭ）を加えて重合を開始した。１５分後、実施例３と同様にして得られたシリル基で保護されたヒドロキシエチルビニルエーテルモノマー（０．８Ｍ）を加えた。１０分後、メタノール３ｍＬを加え重合を停止し、水洗により開始剤残渣を除去した。反応液を濃縮後、減圧乾燥することにより前駆体コポリマー１．５６ｇを回収した。重合率は９２％。
【００７２】
得られた前駆体コポリマーの重量平均分子量は５４１００、数平均分子量は４１６００、重量平均分子量と数平均分子量との比１．３０であった。得られた前駆体コポリマーの構造は、1Ｈ−ＮＭＲにより確認し、実施例３と同様の構成単位を有することがわかった。
【００７３】
次に、得られた前駆体コポリマーをＴＨＦに溶解し（２０ｇ／Ｌ）、３Ｎの塩酸酸性エタノール７ｍＬを加え脱シリル保護反応を行った。３時間反応後、重曹水で中和した後、ろ過及び揮発分を減圧留去し、一晩減圧乾燥させた。
【００７４】
この後実施例１と同様にトリメチルアミンと反応させ、４級アンモニウム基を有するビニルエーテルコポリマーを得た。得られたビニルエーテルコポリマーは、前記式（９）で表される構成単位及び式（１１）で表される構成単位を、モル比で（９）／（１１）＝３９４／２００で有することがわかった。
【００７５】
実施例５（ボディシャンプー）
下記に示した組成のボディシャンプーを常法により製造した。
【００７６】
0003839314.tif 000009
専門パネラーが、このボディシャンプーを使用して体を洗い、すすいだ後、水分を十分タオルで拭き取り、その後、皮膚のさっぱり感、すべり感を評価した。非常にさっぱりし、すべすべした感触であることを確認できた。また、８時間経過後においても効果は持続していた。
【００７７】
実施例６（化粧水）
下記に示した組成の化粧水を常法により製造した。
【００７８】
0003839314.tif 000010
専門パネラーが、この化粧水を洗浄した前腕部に塗布した時の、皮膚のさっぱり感、すべり感を評価した。非常にさっぱりし、さらさらした感触であることを確認できた。また、８時間経過後においても効果は持続していた。
【００７９】
実施例７（乳液状ファンデーション）
下記に示した組成の乳液状ファンデーションを常法により製造した。
【００８０】
0003839314.tif 000011
専門パネラーが、この乳液状ファンデーション０．１ｇをスポンジにとり、頬にのばした時の付着性、皮膚のさっぱり感を評価した。付着性がよく、非常にさっぱりした感触であることを確認できた。また、８時間経過後においても付着性はよく、効果は持続していた。
【００８１】
実施例８（シャンプー）
下記に示した組成のシャンプーを常法により製造した。
【００８２】
0003839314.tif 000012
このシャンプーを使用して洗髪し、すすいだ後、水分を十分タオルで拭き取り、ドライヤーで十分乾燥し、毛髪のすべり感を専門パネラーにより評価した。非常に指通しもよく、なめらかな感触であることを確認できた。また、８時間経過後においても効果は持続していた。
【００８３】
実施例９（ヘアリンス）
下記に示した組成のヘアリンスを常法により製造した。
【００８４】
0003839314.tif 000013
プレーンシャンプーを使用して洗髪し、すすいだ後、このヘアリンスを均一に塗布して洗髪し、すすいだ後、水分を十分タオルで拭き取り、その後、ドライヤーで十分乾燥し、毛髪のすべり感を専門パネラーにより評価した。非常に指通しもよく、なめらかな感触であることを確認できた。また、８時間経過後においても効果は持続していた。
【００８５】
実施例１０（ヘアトリートメント）
下記に示した組成のヘアトリートメントを常法により製造した。
【００８６】
0003839314.tif 000014
プレーンシャンプーを使用して洗髪し、すすいだ後、このヘアトリートメントを均一に塗布して洗髪し、すすいだ後、水分を十分タオルで拭き取り、その後、ドライヤーで十分乾燥し、毛髪のすべり感を専門パネラーにより評価した。非常に指通しもよく、なめらかな感触であることを確認できた。また、８時間経過後においても効果は持続していた。
【００８７】
実施例１１（ヘアスプレー）
下記に示した原料を混合しヘアスプレー原液とした。原液は所定の容器に封入後に噴射剤を充填しヘアスプレーとした。用いた噴射剤はＬＰＧ（２．５ｋｇ／ｃｍ2）で原液：噴射剤比は５０：５０とした。
【００８８】
0003839314.tif 000015
スタイルを整えた後に、このヘアスプレーを適量スプレーし、専門パネラーにより官能評価を行ったところ、ヘアスプレー本来のセット性が損なわれることなく、且つ、ごわつきもなく高いすべり感があることが確認できた。また、８時間経過後においても効果が持続していた。
【００８９】
実施例１２（ヘアフォーム）
下記に示した原料を混合しヘアフォーム原液とした。原液は所定の容器に封入後、噴射剤を充填しヘアフォームとした。用いた噴射剤はＬＰＧ（５．０ｋｇ／ｃｍ2）で原液：噴射剤比は９０：１０とした。
【００９０】
0003839314.tif 000016
スタイルを整えた後に、このヘアフォームを塗布し、手櫛でさらにスタイルを整えた後、仕上がった髪の感触を専門パネラーにより官能評価を行ったところ、指通しも良く、なめらかな感触で自然なつや感に仕上がることが確認できた。また、８時間経過後においても効果は持続していた。
【００９１】
【発明の効果】
本発明のビニルエーテルコポリマーを配合した化粧料は、皮膚や毛髪に対して良好なすべり感を持続的に付与することができる。